(57)【特許請求の範囲】
【請求項１】
少なくとも、ホログラムパターンを有するホログラム形成層、該ホログラム形成層とは異なる屈折率を有する透過性薄膜層、該透過性薄膜層とは異なる屈折率を有する透明印刷層、および反射性薄膜層を順次積層してなり、かつ、前記透明印刷層の画線部の厚みと非画線部の厚みとを異ならせたホログラム転写箔からなり、前記透明印刷層はホログラム形成層のホログラム像と同質の光学的な透かし絵柄画像と光の干渉による干渉色の絵柄画像を形成することを特徴とするホログラム転写箔。
【発明の詳細な説明】
【０００１】
【産業上の利用分野】
本発明は、例えばクレジットカードや有価証券等に貼着して用いられるホログラム転写箔に関するもので、特にホログラム像に違和感のない光学的な透かし印刷絵柄を付加することにより、偽造防止性及び装飾性を向上し得るホログラム転写箔に関するものである。
【０００２】
【従来の技術】
近年、光の干渉を用いて立体画像を再生し得るホログラムの開発が進められている。このホログラムは高度な製造技術を要し、且つ箔状に形成可能なことから、偽造防止手段としてクレジットカード、有価証券、証明書等の一部に貼着して使用されている。そして、ホログラムをこれらの物品に貼着するための方法として従来からホログラム転写箔を用いてホログラムを転写する方法が用いられている。
【０００３】
図３はこの従来のホログラム転写箔の一構成例を示す断面図である。
【０００４】
この図３に示すホログラム転写箔は、支持体としての基材１上に剥離性保護層２が形成され、該剥離性保護層２上にホログラム形成層３が形成されている。該ホログラム形成層３はその一部を覆うように印刷層５が形成され、且つこれらホログラム形成層３及び印刷層５を覆うように反射性薄膜層６が形成されている。さらに、該反射性薄膜層６上には接着層７が形成されている。
【０００５】
一方、図４はこの従来のホログラム転写箔の他の構成例を示す断面図である。
【０００６】
この図４に示すホログラム転写箔は、基材１上に剥離性保護層２が形成され、この剥離性保護層２の一部を覆うように印刷層５が形成されている。また、これら剥離性保護層２及び印刷層５を覆うようにホログラム形成層３、反射性薄膜層６及び接着層７が順次積層されている。
【０００７】
また、これら図３及び図４の構成においては、反射性薄膜層６の上部に染料などによって着色された着色層をコーティングなどの手段によって設けるか、ホログラム形成層３に染料を配合することで、ゴールド色やブロンズ色の箔を作製するのが一般的である。
【０００８】
これら従来のホログラム転写箔は、接着層７によって物品の表面に貼着された後、剥離性保護層２を境にして基材１が剥離されると、ホログラム像及び印刷像が視認可能となる。
【０００９】
【発明が解決しようとする課題】
しかしながら、上記従来のホログラム転写箔の場合、印刷像は印刷インキの減法混色による見え方となり、ホログラム像は光の加法混色による見え方となるため、印刷像とホログラム像とは互いに異質な見え方をするものであった。
【００１０】
このように、従来のホログラム転写箔は、印刷像の見え方がホログラム像と異なるため、印刷部分がホログラム像よりも強く視覚されて目立ってしまう。更に、図３の構成の場合は、ホログラム形成層３及び印刷層５に使用される材料が互いに屈折率の近いものとなっているため、回折効率が非常に低いものとなり、印刷像の上のホログラム像が殆ど目に見えないという問題があった。また、図４の構成においては、不透明な印刷層５がホログラム形成層３の上部にあるため、印刷像がホログラム像を隠蔽してしまい、その部分のホログラム像が殆ど目に見えないという問題があった。
【００１１】
そのため、特開昭６１−２５４９７５号公報には、ホログラム層のレリーフ形成面にホログラム層の屈折率よりも大きい屈折率を有する透明連続薄膜を形成した透明型ホログラムが開示されているが、反射性薄膜を有する場合と比べると反射光強度が弱く、ホログラム像の見え方がどうしても弱いという問題がある。
【００１２】
上記問題に対して、本発明者等は、先に、支持体上の片面に少なくとも、剥離性保護層、ホログラムパターンを有するホログラム形成層、該ホログラム形成層とは異なる屈折率を有する透過性薄膜層、印刷層、反射性薄膜層、接着層を順次積層してなり、印刷層による印刷絵柄とホログラム形成層によるホログラム像とを両者とも視覚可能なホログラム転写箔を提供している（特願平６−５８９０７号）。このような構成によれば、印刷絵柄とホログラム像の両方が目に見えるが、前述のように通常の印刷絵柄ではホログラム像とは見え方が異なるため印刷部分が強く視覚されやすく違和感がある。
【００１３】
本発明は、上記従来の問題点に鑑み為されたもので、その目的とするところは、ホログラム像に違和感のない光学的な透かし印刷絵柄と光の干渉による干渉色を呈した印刷絵柄を付加した偽造防止効果及び装飾性の高いホログラム転写箔を提供することにある。
【００１４】
【課題を解決するための手段】
上記目的を達成するため、請求項１の発明は、少なくとも、ホログラムパターンを有するホログラム形成層、該ホログラム形成層とは異なる屈折率を有する透過性薄膜層、該透過性薄膜層とは異なる屈折率を有する透明印刷層、および反射性薄膜層を順次積層してなり、かつ、前記透明印刷層の画線部の厚みと非画線部の厚みとを異ならせたホログラム転写箔からなり、前記透明印刷層はホログラム形成層のホログラム像と同質の光学的な透かし絵柄画像と光の干渉による干渉色の絵柄画像を形成することを特徴とするホログラム転写箔。
【００１６】
【作用】
請求項１の発明によると、少なくとも、ホログラムパターンを有するホログラム形成層、該ホログラム形成層とは異なる屈折率を有する透過性薄膜層、該透過性薄膜層とは異なる屈折率を有する透明印刷層、および反射性薄膜層を順次積層することにより、上記透明印刷層による絵柄は光の加法混色による見え方となりホログラム像と同質の見え方となるため、その結果印刷像とホログラム像との違和感がなくなり、また、前記透明印刷層の画線部の厚みと非画線部の厚みとを変えることにより、透明印刷層で生じる光の干渉による画線部と非画線部との干渉色の違いによって印刷像が表現されるため、ホログラム像と違和感のない光学的な透かし印刷絵柄を付加した装飾性及び偽造防止性の高いホログラム転写箔が得られる。
【００１８】
【実施例】
以下、本発明の実施例について図面を参照して詳しく説明する。
【００１９】
図１は本発明の一実施例に係るホログラム転写箔の構成を示す断面図である。
【００２０】
本実施例に係るこのホログラム転写箔は、図１に示すように、支持体としての基材１１の片面（図１では下面）上に剥離性保護層１２が形成され、該剥離性保護層１２の上にはホログラム形成層１３が形成されている。このホログラム形成層１３は上記剥離性保護層１２とは反対側の面にホログラム形成面を有し、該ホログラム形成面上に透過性薄膜層１４が真空蒸着、スパッタリング等の薄膜形成法により形成されている。なお、このホログラム形成面は、たとえばレリーフ型ホログラムを構成する微細な凹凸パターンが形成されたニッケル製のプレス版をホログラム形成層１３上に加熱押圧することにより形成可能である。また、ホログラム形成層１３はホログラムパターンを層表面（前述したホログラム形成面）又は層内に有するものであればよく、他に例えば二光束干渉もしくは電子ビーム（ＥＢ）による回折格子（グレーティング）により微細凹凸形状を有するようにしたグレーティングホログラムやリップマンホログラム等が適用可能である。
【００２１】
上記透過性蒸着層１４上には、画線部１５ｂの厚みと非画線部１５ｃの厚みとが異なる無色透明印刷層１５が形成され、該無色透明印刷層１５の上には反射性薄膜層１６が真空蒸着、スパッタリング等により形成されている。さらに、反射性薄膜層１６の上には接着層１７が形成されている。
【００２２】
ここで、上記基材１１としては例えば厚さ２５μｍの透明なポリエチレンテレフタレートフィルムが用いられる。なお、基材１１としては、この他にポリ塩化ビニル、ポリエステル、ポリカーボネート、ポリメタクリル酸メチル、ポリスチレン等の合成樹脂、天然樹脂、紙、合成紙などを単独で又は組合わせた複合体などが使用可能である。
【００２３】
上記剥離性保護層１２は、ホログラム転写箔を接着層１７を介して被転写体（図示せず）の表面に貼着した後、上記基材１１を剥離することにより、上記ホログラム形成層１３を効果的に被転写体に転写するために設けられたものであり、例えば以下の配合比（部は重量部を示す。以下同じ）からなる組成物がグラビアコーティング法により、乾燥温度１１０℃、厚さ１．５μｍで形成されている。剥離性保護層配合例
アクリル樹脂              …３０部
ポリエステル樹脂          …  ５部
トルエン                  …４０部
メチルエチルケトン        …４０部
メチルイソブチルケトン    …２０部
なお、剥離性保護層１２としては、この他に熱可塑性アクリル樹脂、塩化ゴム系樹脂、塩化ビニル−酢酸ビニル共重合樹脂、セルロース系樹脂、塩素化ポリプロピレン樹脂あるいはこれらにオイルシリコン、脂肪酸アミド、ステアリン酸亜鉛を添加したものが使用可能である。
【００２４】
上記ホログラム形成層１３としてはエンボス成形性が良好で、プレスムラが生じ難く、明るい再生像が得られ、剥離性保護層１２及び透過性薄膜層１４との接着性が良好である樹脂が用いられ、例えば以下の配合比からなる組成物がグラビアコーティング法により、乾燥温度１１０℃、厚さ１．０μｍで形成されている。
ホログラム形成層配合例
塩化ビニル−酢酸ビニル共重合体    …２５部
ウレタン樹脂                      …１０部
メチルエチルケトン                …７０部
トルエン                          …３０部
また、ホログラム形成面は、このような組成物のホログラム形成層１３に対し、プレス版の版面温度を例えば１６５℃として前述の加熱プレスにより形成されている。
【００２５】
なお、ホログラム形成層１３としては、この他にポリカーボネート樹脂、ポリスチレン樹脂、ポリ塩化ビニル樹脂などの熱可塑性樹脂、不飽和ポリエステル樹脂、メラミン樹脂、エポキシ樹脂、ウレタン（メタ）アクリレート、ポリエステル（メタ）アクリレート、エポキシ（メタ）アクリレート、ポリオール（メタ）アクリレート、メラミン（メタ）アクリレート、トリアジン（メタ）アクリレートなどの熱硬化性樹脂あるいはこれらの混合物、さらにはラジカル重合性不飽和基を有する熱成型性材料などが使用可能であり、また、上記以外のものでも、ホログラム画像を形成可能な安定性を有する材料であれば使用可能である。
【００２６】
上記透過性薄膜層１４は、上記無色透明印刷層１５を印刷する際に上記ホログラム形成面のホログラムレリーフを保護し、且つ反射光によりホログラム像が光って見えるようにするための透明材料からなる層である。例えば、厚さ４０ｎｍのＺｎＳが真空蒸着法により形成されている。
【００２７】
なお、透過性薄膜層１４としては、上記ホログラム形成層１３（一般に屈折率ｎ＝１．３〜１．５程度）とは屈折率の異なる、望ましくはホログラム形成層１３よりも屈折率の高いことが装飾性の向上に好ましく、例えば次の表１に示す無機材料（上記ＺｎＳもこの中に含まれている）が使用可能である。
【００２８】
【表１】
0003676436.tif 000002
さらに、干渉色を出すためには、上記無色透明印刷層１５との屈折率差が大きい方が好ましい。
【００２９】
また、このような透過性薄膜層１４を形成する方法としては、前述したように真空蒸着法の他にスパッタリング法、イオンプレーティング法等の成膜手段が適用可能であり、膜厚としては１０ｎｍ〜１００ｎｍの範囲にあることが好ましい。
【００３０】
上記無色透明印刷層１５は、上記透過性薄膜層１４を覆うように形成され、例えば以下の配合からなる組成物がグラビア印刷法により、文字や絵柄等のパターンで形成されている。
無色透明印刷層配合例
塩化ビニル−酢酸ビニル共重合体 ・・・３０部
ポリエステル樹脂・・・２０部
メチルエチルケトン・・・５０部
トルエン・・・５０部
ここで、画線部の厚みと非画線部の厚みを適当な値に設定することにより、無色透明印刷層１５で生じる光の干渉による画線部と非画線部との干渉色の違いによって印刷像が表現されるため、無色透明印刷層１５で生じる干渉色に関しては画線部１５ｂと非画線部１５ｃの各々の厚みが重要である。本実施例では上記透過性薄膜層１４に使用したＺｎＳの屈折率が２．３、無色透明印刷層１５に使用した上記混合樹脂の屈折率が１．４であることから、積層した場合の干渉色をシミュレーションによって検討した結果、画線部１５ｂの厚みを最も干渉色が強い０．５μｍに、非画線部１５ｃの厚みを干渉色が出にくくなる領域である１．２μｍ以上の１．５μｍに設定してある。
【００３１】
なお、無色透明印刷層１５としては、他にポリカーボネート樹脂、ポリスチレン樹脂、ポリ塩化ビニル樹脂、不飽和ポリエステル樹脂、メラミン樹脂、エポキシ樹脂、ウレタン（メタ）アクリレート、ポリエステル（メタ）アクリレート、エポキシ（メタ）アクリレート、ポリオール（メタ）アクリレート、メラミン（メタ）アクリレート、トリアジン（メタ）アクリレートなどの樹脂材料が使用可能であり、また、上記以外のものでも、透明性を有する樹脂であれば何れでも使用可能である。
【００３２】
上記反射性薄膜層１６は入射光線を反射する層であって、たとえば厚さ１００ｎｍのＡｌが真空蒸着法により形成されている。このような反射性薄膜層１６を形成する方法としては、前記真空蒸着法の他にスパッタリング法、イオンプレーティング法等の成膜手段が適用可能であり、膜厚としては１００ｎｍ以上であることが好ましい。
【００３３】
また、反射性薄膜層１６としては、上記Ａｌのほかに、Ａｕ、Ａｇ、Ｃｕ、Ｔｉ、などの金属や、これら金属の化合物を含む全ての反射性を持つ材料が使用可能である。
【００３４】
上記接着層１７は、ホログラム転写箔を被転写体に貼着するためのもので、例えば以下の配合比からなる組成物がグラビアコーティング法により、乾燥温度１１０℃、厚さ２．０μｍで形成されている。
接着層配合例
塩化ビニル−酢酸ビニル共重合体    …３０部
ポリエステル樹脂                  …２０部
メチルエチルケトン                …５０部
トルエン                          …５０部
なお、接着層１７としては、他にも、上記反射性薄膜層１６を変質させたり冒すものでなければ通常用いられるものでよく、例えばアクリル系接着剤、ポリエステル系ポリアミドなどが使用可能であるが、これらに限定されるものではない。
【００３５】
図２は、以上のように構成された本実施例のホログラム転写箔の外観を示す平面図である。
【００３６】
上記ホログラム転写箔を被転写体に貼着してから表面の基材１１を剥離することにより、図示するように、無色透明印刷層１５による絵柄１５ａとホログラム形成層１３による絵柄１３ａとの両者からなる一体的に形成された画像を視認することができる。
【００３７】
本実施例においては、上記無色透明印刷層１５による絵柄１５ａは干渉色によって赤褐色を呈し、かつ光の加法混色による見え方となるため、印刷絵柄とホログラム像との違和感はなくなる。すなわち、ホログラム像に違和感のない光学的な透かし絵柄を付加した装飾性に優れ、且つ偽造防止効果の高いホログラム転写箔が得られる。
【００３８】
なお、本実施例のホログラム転写箔は、被転写体に貼り合わせてホログラムを転写する形態のものであるが、本発明はこれには限られず、同様な構成にて、例えば、本実施例の基材１１や剥離性保護層１２を設ける代わりに、接着層１７の裏面に剥離用の基材を設け、この剥離用の基材を剥離して物品に貼着して使用する、いわゆるステッカー、シール、或いはラベル等の如き形態として使用することも勿論可能である。
【００３９】
【発明の効果】
以上詳細に説明したように、請求項１の発明によれば、少なくとも、ホログラムパターンを有するホログラム形成層、該ホログラム形成層とは異なる屈折率を有する透過性薄膜層、該透過性薄膜層とは異なる屈折率を有する透明印刷層、および反射性薄膜層を順次積層したことにより、上記透明印刷層による絵柄は光の加法混色による見え方となりホログラム像と同質の見え方となるため、その結果印刷像とホログラム像との違和感がなくなり、また、前記透明印刷層の画線部の厚みと非画線部の厚みとを変えることにより、透明印刷層で生じる光の干渉による画線部と非画線部との干渉色の違いによって印刷像が表現されるため、ホログラム像と違和感のない光学的な透かし印刷絵柄を付加した装飾性及び偽造防止性の高いホログラム転写箔が得られるという顕著な効果を奏する。
【図面の簡単な説明】
【図１】本発明の一実施例に係るホログラム転写箔の構成を示す断面図である。
【図２】同実施例におけるホログラム転写箔の外観を示す平面図である。
【図３】従来のホログラム転写箔の一構成例を示す断面図である。
【図４】従来のホログラム転写箔の他の構成例を示す断面図である。
【符号の説明】
１,１１   基材
２,１２   剥離性保護層
３,１３   ホログラム形成層
１３ａ    ホログラム絵柄
１４      透過性薄膜層
５        印刷層
１５      無色透明印刷層
１５ａ    印刷絵柄
１５ｂ    画線部
１５ｃ    非画線部
６,１６   反射性薄膜層
７,１７   接着層
【図１】
0003676436.tif 000003
【図２】
0003676436.tif 000004
【図３】
0003676436.tif 000005
【図４】
0003676436.tif 000006